(57)【要約】【課題】転写性およびクリーニング性を両立させた静電荷現像用トナーを提供することである。【解決手段】静電荷現像用トナーは、結着樹脂および離型剤を含むトナー母体粒子と、二酸化チタンを含む外添剤とを有するトナー粒子を含む。前記二酸化チタンを含む前記トナー粒子の個数分率は、０．１％以上２．０％以下である。【選択図】なし【特許請求の範囲】
【請求項１】
結着樹脂および離型剤を含むトナー母体粒子と、二酸化チタンを含む外添剤とを有するトナー粒子を含み、
前記二酸化チタンを含む前記トナー粒子の個数分率は、０．１％以上２．０％以下である、
静電荷現像用トナー。
【請求項２】
前記二酸化チタンを含む前記トナー粒子の個数分率は、０．３％以上１．０％以下である、請求項１に記載の静電荷現像用トナー。
【請求項３】
前記トナー粒子１個当たりの前記二酸化チタン中のチタン元素の含有量の平均値は、０．０１質量％以上１．００質量％以下である、請求項１または請求項２に記載の静電荷現像用トナー。
【請求項４】
前記トナー粒子１個当たりの前記二酸化チタン中のチタン元素の含有量の平均値は、０．０４質量％以上０．５０質量％以下である、請求項１または請求項２に記載の静電荷現像用トナー。
【発明の詳細な説明】
【技術分野】
【０００１】
本発明は、静電荷現像用トナーに関する。
【背景技術】
【０００２】
近年、プロダクションプリンティングの分野では、印刷速度の高速化や、画像不良のない良好な画像を出力することが求められている。
【０００３】
印刷速度を高速化するためには、画像印刷での転写工程において、転写電界を大きくする方法や、トナーの帯電量を高くする方法が考えられる。
【０００４】
トナーの帯電量を高くすると、過剰に帯電した一部のトナーが転写されずに感光体上に残留して、感光体と静電的に強く付着してしまう。感光体への付着を防止するために、特定の化合物を含有させたトナーが知られている（例えば、特許文献１参照）。
【０００５】
特許文献１のトナーは、トナー粒子と、無機微粉体とを有している。トナー粒子は、結着樹脂と、カーボンブラックまたはアゾ系鉄化合物の一方または両方とを含んでいる。このように、特許文献１のトナーは、カーボンブラックまたはアゾ系鉄化合物を含有させることで、トナーが過剰に帯電することを防止している。
【先行技術文献】
【特許文献】
【０００６】
【特許文献１】特開平１１−１５２０４号公報
【発明の概要】
【発明が解決しようとする課題】
【０００７】
従来の技術では、感光体と過剰に帯電したトナーとが付着することにより、クリーニング性が低下することがあった。また、特許文献１に記載のトナーでは、特定のカーボンブラックおよび特定のアゾ系鉄化合物がトナー粒子の抵抗値を下げてしまい、転写性が不十分なことがあった。このように、従来の技術では、トナーの転写性と、クリーニング性とを両立することが困難であった。
【０００８】
本発明は、転写性およびクリーニング性を両立させた静電荷現像用トナーを提供することを課題とする。
【課題を解決するための手段】
【０００９】
本発明は、上記の課題を解決するための一手段としての静電荷現像用トナーは、結着樹脂および離型剤を含むトナー母体粒子と、二酸化チタンを含む外添剤とを有するトナー粒子を含み、前記二酸化チタンを含む前記トナー粒子の個数分率は、０．１％以上２．０％以下である。
【発明の効果】
【００１０】
本発明によれば、転写性およびクリーニング性を両立させた静電荷現像用トナーを提供できる。
【発明を実施するための形態】
【００１１】
以下、本発明の一実施の形態について詳細に説明する。
【００１２】
［トナーの構成］
トナー（静電荷現像用トナー）は、一成分現像剤であってもよいし、二成分現像剤であってもよい。一成分現像剤のトナーは、トナー粒子から構成される。また、二成分現像剤のトナーは、トナー粒子およびキャリア粒子から構成される。本実施の形態において、トナー粒子は、結着樹脂および離型剤を含むトナー母体粒子と、二酸化チタンを含む外添剤とを有する。
【００１３】
キャリア粒子の例には、鉄、フェライト、マグネタイトなどの金属、それらの金属とアルミニウム、鉛などの金属との合金などの従来から公知の材料からなる磁性粒子が含まれる。キャリア粒子の例には、磁性体からなる芯材粒子と、その表面を被覆する被覆材の層とを有する被覆型キャリア粒子と、樹脂中に磁性体の微粉末が分散されてなる樹脂分散型のキャリア粒子とが含まれる。キャリア粒子は、感光体へのキャリア粒子の付着を抑制する観点から、被覆型キャリア粒子が好ましい。
【００１４】
芯材粒子は、例えば、磁場によってその方向に強く磁化する磁性体である。磁性体は、１種類を単独で使用してもよいし、２種類以上を併用してもよい。磁性体の例には、鉄、ニッケルおよびコバルトなどの強磁性を示す金属、これらの金属を含む合金もしくは化合物および熱処理することにより強磁性を示す合金が含まれる。
【００１５】
強磁性を示す金属またはそれを含む化合物の例には、鉄と、下記式（ａ）で表わされるフェライトと、下記式（ｂ）で表わされるマグネタイトとが含まれる。式（ａ）および式（ｂ）中のＭは、Ｍｎ、Ｆｅ、Ｎｉ、Ｃｏ、Ｃｕ、Ｍｇ、Ｚｎ、ＣｄおよびＬｉの群から選ばれる１以上の１価または２価の金属を表す。
式（ａ）：ＭＯ・Ｆｅ２Ｏ３
式（ｂ）：ＭＦｅ２Ｏ４
【００１６】
強磁性を示す合金の例には、マンガン−銅−アルミニウム、マンガン−銅−錫などのホイスラー合金と、二酸化クロムとが含まれる。
【００１７】
芯材粒子は、各種フェライトが好ましい。被覆型キャリア粒子の比重は、芯材粒子を構成する金属の比重よりも小さい。よって、各種フェライトは、現像器内における撹拌の衝撃力をより小さくできる。
【００１８】
被覆材は、キャリア粒子における芯材粒子の被覆に利用される公知の樹脂を使用できる。被覆材は、キャリア粒子の水分吸着性を低減させる観点と、被覆層における芯材粒子との密着性を高める観点とから、シクロアルキル基を有する樹脂が好ましい。シクロアルキル基の例には、シクロヘキシル基、シクロペンチル基、シクロプロピル基、シクロブチル基、シクロヘプチル基、シクロオクチル基、シクロノニル基およびシクロデシル基が含まれる。シクロアルキル基は、シクロヘキシル基またはシクロペンチル基が好ましく、被覆層とフェライト粒子との密着性の観点から、シクロへキシル基がさらに好ましい。被覆材は、１種類を単独で使用してもよいし、２種類以上を併用してもよい。
【００１９】
シクロアルキル基を有する樹脂の重量平均分子量Ｍｗは、例えば１０,０００〜８００,０００が好ましく、１００，０００〜７５０，０００がより好ましい。樹脂におけるシクロアルキル基の含有量は、例えば１０〜９０質量％である。樹脂中のシクロアルキル基の含有量は、例えば、Ｐ−ＧＣ／ＭＳや１Ｈ−ＮＭＲなどの公知の機器分析法により求めることができる。
【００２０】
キャリア粒子の平均粒径は、体積基準のメジアン径で２０〜１００μｍが好ましく、２５〜８０μｍがより好ましい。キャリア粒子の体積基準のメジアン径は、例えば、湿式分散機を備えたレーザ回折式粒度分布測定装置（ＨＥＬＯＳ；ＳＹＭＰＡＴＥＣ社）で測定できる。
【００２１】
トナー粒子とキャリア粒子との混合比（質量比）は、特に限定されないが、帯電性および保存性の観点から、トナー粒子：キャリア粒子＝１：１００〜３０：１００が好ましく、３：１００〜２０：１００がより好ましい。
【００２２】
（結着樹脂）
結着樹脂は、非晶性樹脂および結晶性樹脂を含む。
【００２３】
非晶性樹脂は、結晶性を実質的に有しておらず、例えばその樹脂中に非晶部を含む。非晶性樹脂の例には、非晶性ポリエステル樹脂、ビニル系樹脂、ウレタン系樹脂、ウレア系樹脂および一部が変性された非晶性の変性ポリエステル樹脂が含まれる。非晶性樹脂は、例えば公知の方法によって合成できる。非晶性樹脂は、１種類を単独で使用してもよいし、２種類以上を併用してもよい。
【００２４】
非晶性ポリエステル樹脂のＧＰＣによる分子量（重量平均分子量および数平均分子量）は、例えば以下のようにして測定できる。高速ゲル浸透クロマトグラフィー装置「ＨＬＣ−８１２０ＧＰＣ」（東ソー株式会社製）およびカラム「ＴＳＫｇｕａｒｄｃｏｌｕｍｎ＋ＴＳＫｇｅｌＳｕｐｅｒＨＺ−Ｍ３連」（東ソー株式会社製）を用い、カラム温度を４０℃に保持しながら、キャリア溶媒としてテトラヒドロフラン（ＴＨＦ）を流速０．２ｍＬ／分で流す。測定試料（樹脂）は、濃度１ｍｇ／ｍＬになるようにテトラヒドロフランに溶解させる。当該溶液の調製は、超音波分散機を用いて、室温にて５分間処理を行うことにより行う。次いで、ポアサイズ０．２μｍのメンブランフィルターで処理して試料溶液を得、この試料溶液１０μＬを上記のキャリア溶媒と共に装置内に注入し、屈折率検出器（ＲＩ検出器）を用いて検出する。単分散のポリスチレン標準粒子を用いて作成された検量線に基づいて、測定試料の分子量分布を算出した。上記検量線測定用のポリスチレンとしては１０点用いる。当該測定法は、ＴＨＦに溶解する樹脂であれば、いずれの樹脂に対しても適用できる。
【００２５】
ビニル系樹脂は、ビニル基を有する化合物またはその誘導体を含むモノマーの重合によって生成する樹脂である。ビニル系樹脂は、１種類を単独で使用してもよいし、２種類以上を併用してもよい。ビニル系樹脂の例には、スチレン−（メタ）アクリル系樹脂が含まれる。
【００２６】
スチレン−（メタ）アクリル系樹脂は、ラジカル重合性の不飽和結合を有する化合物のラジカル重合体の分子構造を有する。スチレン−（メタ）アクリル系樹脂は、例えば、ラジカル重合性の不飽和結合を有する化合物のラジカル重合によって合成できる。ラジカル重合性の不飽和結合を有する化合物は、１種類を単独で使用してもよいし、２種類以上を併用してもよい。ラジカル重合性の不飽和結合を有する化合物の例には、スチレンおよびその誘導体と、（メタ）アクリル酸およびその誘導体とが含まれる。
【００２７】
スチレンおよびその誘導体の例には、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレンおよび３，４−ジクロロスチレンが含まれる。
【００２８】
（メタ）アクリル酸およびその誘導体の例には、アクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸−２−エチルヘキシル、β−ヒドロキシアクリル酸エチル、γ−アミノアクリル酸プロピル、メタクリル酸ステアリル、メタクリル酸ジメチルアミノエチルおよびメタクリル酸ジエチルアミノエチルが含まれる。
【００２９】
非晶性樹脂中におけるビニル系樹脂の含有量は、５０質量％以上が好ましい。ビニル系樹脂は、水系溶媒中で結晶性樹脂を凝集させて粒子を形成する工程において、非晶性樹脂中の結晶性樹脂の分散状態が不十分になることを防止できる。
【００３０】
結晶性樹脂は、結晶性を有する樹脂である。ここで、「結晶性」とは、示差走査熱量測定（ＤＳＣ）において、階段状の吸熱変化ではなく、明確な吸熱ピークを有することを意味する。「明確な吸熱ピーク」とは、具体的には、ＤＳＣにおいて、昇温速度１０℃／ｍｉｎで測定した際に、吸熱ピークの半値幅が１５℃以内であるピークのことを意味する。
【００３１】
結晶性樹脂は、低温定着性を良好にできる観点から、結晶性ポリエステル樹脂が好ましい。結晶性ポリエステル樹脂の融点は、トナーを十分に軟化させて十分な低温定着性を確保する観点から、５５〜８０℃が好ましく、さらに種々の特性をバランスよく向上させる観点から、７５〜８５℃がより好ましい。結晶性ポリエステル樹脂の融点は、樹脂組成（例えばモノマーの種類）によって制御できる。結晶性ポリエステル樹脂は、１種類で使用してもよいし、２種類以上を併用してもよい。
【００３２】
結晶性ポリエステルは、例えば、多価カルボン酸と多価アルコールとの脱水縮合反応による公知の合成方法によって製造できる。
【００３３】
多価カルボン酸の例には、コハク酸、セバシン酸、ドデカン二酸などの飽和脂肪族ジカルボン酸；シクロヘキサンジカルボン酸などの脂環式ジカルボン酸；フタル酸、イソフタル酸、テレフタル酸などの芳香族ジカルボン酸；トリメリット酸、ピロメリット酸などの３価以上の多価カルボン酸；それらの酸無水物；およびそれらの炭素数が１〜３のアルキルエステル；が含まれる。多価カルボン酸は、脂肪族ジカルボン酸が好ましい。
【００３４】
多価アルコールの例には、エチレングリコール、１，２−プロパンジオール、１，３−プロパンジオール、１，４−ブタンジオール、１，５−ペンタンジオール、１，６−へキサンジオール、１，７−へプタンジオール、１，８−オクタンジオール、ネオペンチルグリコール、１，４−ブテンジオールなどの脂肪族ジオール；および、グリセリン、ペンタエリスリトール、トリメチロールプロパン、ソルビトールなどの３価以上のアルコール；が含まれる。多価アルコールは、脂肪族ジオールが好ましい。
【００３５】
結晶性樹脂は、ハイブリッド結晶性ポリエステル樹脂がより好ましい。ハイブリッド結晶性ポリエステル樹脂は、結晶性ポリエステル樹脂ユニットおよび非晶性樹脂ユニットが化学的に結合した構造を有する。
【００３６】
「結晶性ポリエステル樹脂ユニット」とは、ハイブリッド結晶性ポリエステル樹脂における結晶性ポリエステル樹脂に由来する部分を示す。「非晶性樹脂ユニット」とは、ハイブリッド結晶性ポリエステル樹脂における結晶性を有さない樹脂（非晶性樹脂）に由来する部分を示す。
【００３７】
結晶性ポリエステル樹脂は、前述の結晶性ポリエステル樹脂を使用できる。また、非晶性樹脂は、前述の非晶性樹脂を使用できる。
【００３８】
ハイブリッド結晶性ポリエステル樹脂において、結晶性ポリエステル樹脂ユニットおよび非晶性樹脂ユニットは、結晶性ポリエステル樹脂ユニット同士、非晶性樹脂ユニット同士、あるいはこれらの樹脂同士が化学的に結合している範囲において、いずれも、連続していてもランダムに配置されていてもよい。また、両ユニットは、鎖状に連結されていてもよいし、一方の鎖に他方がグラフト結合していてもよい。
【００３９】
なお、化学的な結合は、例えばエステル結合であり、あるいは不飽和基の付加反応による共有結合である。ハイブリッド結晶性ポリエステル樹脂は、化学的な結合によって結晶性ポリエステル樹脂ユニットおよび非晶性樹脂ユニットを結合させる公知の方法によって入手できる。例えば、結着樹脂は、主鎖中の樹脂ユニットを構成するためのモノマーおよび両反応性モノマーを重合させる工程と、得られた主鎖前駆体の存在化で、側鎖中の樹脂ユニットを構成するためのモノマーおよび結晶核剤の一方または両方を重合または反応させる工程と、を含む方法によって製造できる。
【００４０】
さらに、ハイブリッド結晶性ポリエステル樹脂には、スルホン酸基、カルボキシル基、ウレタン基などの置換基をさらに導入できる。置換基の導入箇所は、結晶性ポリエステル樹脂ユニットでもよいし、非晶性樹脂ユニットでもよい。
【００４１】
得られた樹脂における主鎖および側鎖の構造および量は、例えば、結着樹脂またはその加水分解物を核磁気共鳴（ＮＭＲ）やエレクトロスプレーイオン化質量分析（ＥＳＩ−ＭＳ）などの公知の機器分析法を利用して確認または推定できる。
【００４２】
また、上記した樹脂ユニットの合成では、得られる樹脂の分子量を調整するための連鎖移動剤が当該樹脂ユニットのモノマーなどの原料にさらに含まれていてもよい。連鎖移動剤は、１種類を単独で使用してもよいし、２種類以上を併用してもよい。連鎖移動剤の例には、２−クロロエタノール、オクチルメルカプタン、ドデシルメルカプタン、ｔ−ドデシルメルカプタンなどのメルカプタンと、スチレンダイマーとが含まれる。
【００４３】
ここで、「グラフト結合」とは、幹となるポリマーと、枝となる異なる種類のポリマー（またはモノマー）との化学的な結合を意味する。ハイブリッド結晶性ポリエステル樹脂は、トナーの所期の特性を総合的に高める観点から、非晶性樹脂ユニットに結晶性ポリエステル樹脂ユニットがグラフト結合した構造を有することが好ましい。ハイブリッド結晶性ポリエステル樹脂は、トナー母体粒子中におけるハイブリッド結晶性ポリエステル樹脂の結晶化度を十分に高める観点から好ましい。
【００４４】
ハイブリッド結晶性ポリエステル樹脂における結晶性ポリエステル樹脂ユニットおよび非晶性樹脂ユニットの含有量は、本実施形態の効果が得られる範囲において適宜に決めることができる。例えば、ハイブリッド結晶性ポリエステル樹脂における非晶性樹脂ユニットの含有量は、低すぎるとトナー母体粒子中へのハイブリッド結晶性ポリエステル樹脂の分散が不十分となることがあり、多すぎると低温安定性が不十分となることがある。このような観点から、当該含有量は、５〜３０質量％が好ましく、高温保存性および帯電均一性を高める観点から、５〜２０質量％がより好ましい。
【００４５】
同様の観点から、ハイブリッド結晶性ポリエステル樹脂における結晶性ポリエステル樹脂ユニットの含有量は、６５〜９５質量％が好ましく、７０〜９０質量％がより好ましい。また、ハイブリッド結晶性ポリエステル樹脂は、本実施形態の効果が得られる範囲において、両ユニット以外の他の成分をさらに含有していてもよい。他の成分の例には、他の樹脂ユニットおよびトナー母体粒子へ添加されるべき各種添加剤が含まれる。
【００４６】
（離型剤）
離型剤（ワックス）の例には、炭化水素系ワックスおよびエステルワックスが含まれる。炭化水素系ワックスの例には、低分子量ポリエチレンワックス、低分子量ポリプロピレンワックス、フィッシャートロプシュワックス、マイクロクリスタリンワックスおよびパラフィンワックスが含まれる。また、上記エステルワックスの例には、カルナウバワックス、ペンタエリスリトールベヘン酸エステル、ベヘン酸ベヘニルおよびクエン酸ベヘニルが含まれる。
【００４７】
結着樹脂１００質量部に対する離型剤の含有量は、３〜２０質量部が好ましく、５〜１５量部がより好ましい。
【００４８】
（着色剤）
着色剤は、カラートナーの着色剤として使用される公知の無機または有機着色剤を使用できる。着色剤の例には、カーボンブラック、磁性体、顔料および染料が含まれる。着色剤は、１種類を単独で使用してもよいし、２種類以上を併用してもよい。
【００４９】
カーボンブラックの例には、チャンネルブラック、ファーネスブラック、アセチレンブラック、サーマルブラックおよびランプブラックが含まれる。磁性体の例には、鉄やニッケル、コバルトなどの強磁性金属、これらの金属を含む合金、および、フェライトやマグネタイトなどの強磁性金属の化合物が含まれる。
【００５０】
顔料の例には、Ｃ．Ｉ．ピグメントレッド２、同３、同５、同７、同１５、同１６、同４８：１、同４８：３、同５３：１、同５７：１、同８１：４、同１２２、同１２３、同１３９、同１４４、同１４９、同１６６、同１７７、同１７８、同２０８、同２０９、同２２２、同２３８、同２６９、Ｃ．Ｉ．ピグメントオレンジ３１、同４３、Ｃ．Ｉ．ピグメントイエロー３、同９、同１４、同１７、同３５、同３６、同６５、同７４、同８３、同９３、同９４、同９８、同１１０、同１１１、同１３８、同１３９、同１５３、同１５５、同１８０、同１８１、同１８５、Ｃ．Ｉ．ピグメントグリーン７、Ｃ．Ｉ．ピグメントブルー１５：３、同１５：４、同６０、および、中心金属が亜鉛やチタン、マグネシウムなどであるフタロシアニン顔料が含まれる。
【００５１】
染料の例には、Ｃ．Ｉ．ソルベントレッド１、同３、同１４、同１７、同１８、同２２、同２３、同４９、同５１、同５２、同５８、同６３、同８７、同１１１、同１２２、同１２７、同１２８、同１３１、同１４５、同１４６、同１４９、同１５０、同１５１、同１５２、同１５３、同１５４、同１５５、同１５６、同１５７、同１５８、同１７６、同１７９、ピラゾロトリアゾールアゾ染料、ピラゾロトリアゾールアゾメチン染料、ピラゾロンアゾ染料、ピラゾロンアゾメチン染料、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３および同９５が含まれる。
【００５２】
（外添剤）
外添剤は、トナー粒子の流動性や帯電性などを制御する。本実施の形態では、一部のトナー母体粒子の表面には、外添剤としての二酸化チタンが付着している。
【００５３】
二酸化チタンは、アナターゼ型であってもよいし、ルチル型であってもよいし、メタチタン酸であってもよい。
【００５４】
二酸化チタンは、合成してもよいし、市販品を購入してもよい。市販されている二酸化チタンの例には、ＫＡ−１０、ＫＡ−１５、ＫＡ−２０、ＫＡ−３０、ＫＡ−３５、ＫＡ−８０、ＫＡ−９０およびＳＴＴ−３０（チタン工業社製）と、ＫＲ−３１０、ＫＲ−３８０、ＫＲ−４６０、ＫＲ−４８０、ＫＲ−２７０およびＫＶ−３００（チタン工業社製）と、ＭＴ−１５０Ａ、ＭＴ−６００Ｂ、ＭＴ−１００Ｓ、ＭＴ−５００Ｂ、ＪＲ−６０２ＳおよびＪＲ−６００Ａ（テイカ社製）と、Ｐ２５（日本アエロジル社製）と、が含まれる。
【００５５】
二酸化チタンの個数平均一次粒子径は、１０〜３００ｎｍの範囲内が好ましい。二酸化チタンの一次粒子径が１０ｎｍ未満の場合、凝集性が高いため、トナー表面上で均一に分散しないおそれがある。一方、二酸化チタンの個数平均一次粒子径が３００ｎｍ超の場合、トナー母体粒子の表面に付着しないおそれがある。
【００５６】
外添剤の個数平均一次粒子径は、例えば、透過型電子顕微鏡で撮影した画像の画像処理によって求めることができ、例えば、分級や分級品の混合などによって調整することができる。
【００５７】
全トナー粒子中における二酸化チタンを含むトナー粒子の個数分率は、クリーニング性の観点から、０．１％以上が好ましく、０．３％以上がより好ましい。また、全トナー粒子中における二酸化チタンを含むトナー粒子の個数分率は、転写性の観点から、２．０％以下が好ましく、１．０％以下がより好ましい。
【００５８】
二酸化チタンを含むトナー粒子の個数分率は、例えば以下の方法で算出できる。走査型電子顕微鏡（ＪＳＭ−７４０１Ｆ；日本電子製）にトナーを挿入し、観察倍率２０００倍、加速電圧２０ｋＶ、照射時間２００ｓ、測定元素をケイ素、チタン、炭素および酸素としてＺＡＦ法による定量分析をエネルギー分散型Ｘ線分析装置（ＪＥＤ−２３００；日本電子製）にて行う。トナー１粒子につき、３点、点分析測定を行い、得られたチタン元素の質量分率の平均値を測定したトナーのチタン元素の質量分率とした。質量分率の算出をトナー粒子１００００粒について実施し、トナー１粒子あたりチタン元素が０．０１質量％以上であるトナーの個数分率を算出した。
【００５９】
トナー粒子１個当たりの二酸化チタン中のチタン元素の含有量の平均値は、クリーニング性の観点から、０．０１質量％以上が好ましく、０．０２質量％以上がより好ましく、０．０４質量％以上がさらに好ましい。また、トナー粒子１個当たりの二酸化チタン中のチタン元素の含有量の平均値は、転写性の観点から、１．００質量％以下が好ましく、０．５０質量％以下がより好ましい。
【００６０】
トナー粒子１個当たりの二酸化チタン中のチタン元素の含有量の平均値は、トナー１粒子あたりチタン元素が０．０１質量％以上であるトナー粒子１００００粒について、チタン元素の質量分率を算出して平均化することで求められる。
【００６１】
二酸化チタンは、その表面が疎水化処理されていることが好ましい。疎水化処理には、公知の表面処理剤が用いられる。表面処理剤は、１種類を単独で使用してもよいし、２種類以上を併用してもよい。表面処理剤の例には、シランカップリング剤、シリコーンオイル、チタネート系カップリング剤、アルミネート系カップリング剤、脂肪酸、脂肪酸金属塩、そのエステル化物およびロジン酸が含まれる。
【００６２】
シランカップリング剤の例には、ジメチルジメトキシシラン、ヘキサメチルジシラザン（ＨＭＤＳ）、メチルトリメトキシシラン、イソブチルトリメトキシシランおよびデシルトリメトキシシランが含まれる。上記シリコーンオイルの例には、環状化合物や、直鎖状あるいは分岐状のオルガノシロキサンなどが含まれ、より具体的には、オルガノシロキサンオリゴマー、オクタメチルシクロテトラシロキサン、デカメチルシクロペンタシロキサン、テトラメチルシクロテトラシロキサン、および、テトラビニルテトラメチルシクロテトラシロキサンが含まれる。
【００６３】
また、シリコーンオイルの例には、側鎖または片末端や両末端、側鎖片末端、側鎖両末端などに変性基を導入した反応性の高い、少なくとも末端を変性したシリコーンオイルが含まれ、変性基の種類は、一種でもそれ以上でもよく、その例には、アルコキシ、カルボキシル、カルビノール、高級脂肪酸変性、フェノール、エポキシ、メタクリルおよびアミノが含まれる。
【００６４】
外添剤は、二酸化チタンの効果を阻害しない範囲内であれば、他の外添剤を添加してもよい。他の外添剤の例には、シリカ粒子、アルミナ粒子、ジルコニア粒子、酸化亜鉛粒子、酸化クロム粒子、酸化セリウム粒子、酸化アンチモン粒子、酸化タングステン粒子、酸化スズ粒子、酸化テルル粒子、酸化マンガン粒子および酸化ホウ素粒子が含まれる。他の外添剤は、１種類を単独で使用してもよいし、２種類以上を併用してもよい。
【００６５】
他の外添剤は、ゾル−ゲル法で作製されたシリカ粒子を含むことがより好ましい。ゾル−ゲル法で作製されたシリカ粒子は、粒子径分布が狭いという特徴を有しているので、トナー母体粒子に対する外添剤の付着強度のバラツキを抑制する観点から好ましい。
【００６６】
また、シリカ粒子の個数平均一次粒子径は、７０〜２００ｎｍが好ましい。個数平均一次粒子径が上記範囲内にあるシリカ粒子は、一般に、他の外添剤に比べて大きい。したがって、二成分現像剤においてスペーサーとしての役割を有する。よって、二成分現像剤が現像器中で撹拌されているときに、より小さな他の外添剤がトナー母体粒子に埋め込まれることを防止する観点から好ましい。また、トナー母体粒子同士の融着を防止する観点からも好ましい。
【００６７】
他の外添剤は、前述した方法でその表面が疎水化処理されていることが好ましい。
【００６８】
外添剤の添加量は、トナー粒子全体に対して０．１〜１０．０質量％が好ましく、１．０〜３．０質量％がより好ましい。
【００６９】
トナーは、一成分現像剤であればトナー粒子そのものにより構成され、二成分現像剤であればトナー粒子およびキャリア粒子により構成される。二成分現像剤におけるトナー粒子の含有量（トナー濃度）は、通常の二成分現像剤と同様でよく、例えば４．０〜８．０質量％である。
【００７０】
クリーニング性や転写性をさらに向上させるために、外添剤として滑剤を使用することもできる。滑剤の例には、ステアリン酸の亜鉛、アルミニウム、銅、マグネシウム、カルシウムなどの塩、オレイン酸の亜鉛、マンガン、鉄、銅、マグネシウム等の塩、パルミチン酸の亜鉛、銅、マグネシウム、カルシウムなどの塩、リノール酸の亜鉛、カルシウムなどの塩、リシノール酸の亜鉛、カルシウムなどの塩などの高級脂肪酸の金属塩が含まれる。
【００７１】
トナー母体粒子は、いずれも、本実施形態の効果を奏する範囲において、結着樹脂および離型剤以外の他の成分をさらに含有していてもよい。他の成分の例には、帯電制御剤が含まれる。帯電制御剤は、１種類を単独で使用してもよいし、２種類以上を併用してもよい。
【００７２】
帯電制御剤の例には、ニグロシン系染料、ナフテン酸または高級脂肪酸の金属塩、アルコキシル化アミン、第４級アンモニウム塩化合物、アゾ系金属錯体、および、サリチル酸金属塩あるいはその金属錯体が含まれる。
【００７３】
トナー母体粒子は、その粒径および円形度の適切な制御の観点から、粉砕トナーよりも、水系媒体中で調製される重合トナーであることが好ましく、乳化会合凝集法によるトナー母体粒子であることがより好ましい。
【００７４】
［トナーの特性］
二成分現像剤は、トナー粒子とキャリア粒子とを適量混合することによって製造することができる。当該混合に用いられる混合装置の例には、ナウターミキサー、ＷコーンおよびＶ型混合機が含まれる。
【００７５】
トナー粒子の大きさおよび形状は、本実施形態の効果が得られる範囲において適宜に決めることができる。例えば、トナー粒子の体積平均粒径は、３．０〜８．０μｍであり、トナー粒子の平均円形度は、０．９２０〜１．０００である。
【００７６】
トナー粒子の個数平均粒径は、「マルチサイザー３」（ベックマン・コールター社製）に、データ処理用のコンピューターシステムを接続した装置を用いて測定および算出できる。また、上記トナー粒子の個数平均粒径は、例えば、トナー粒子の製造における温度や攪拌の条件、トナー粒子の分級、トナー粒子の分級品の混合などによって調整できる。
【００７７】
トナー粒子の平均円形度は、例えば、フロー式粒子像分析装置「ＦＰＩＡ−３０００」（Ｓｙｓｍｅｘ社製）を用い、所定数のトナー粒子における、粒子像と同じ投影面積を持つ円の周囲長Ｌ１と、粒子投影像の周囲長Ｌ２とから、下記式（ｃ）から算出した円形度Ｃの総和を、当該所定数で除することにより求められる。トナー粒子の平均円形度は、例えば、トナー粒子の製造における樹脂粒子の熟成の程度や、トナー粒子の熱処理、異なる円形度のトナー粒子の混合、などによって調整できる。
式（ｃ）：Ｃ＝Ｌ１／Ｌ２
【００７８】
また、キャリア粒子の大きさおよび形状も、本実施形態の効果が得られる範囲において適宜に決定できる。例えば、キャリア粒子の体積平均粒径は、１５〜１００μｍである。キャリア粒子の体積平均粒径は、例えばレーザー回折式粒度分布測定装置「ＨＥＬＯＳ  ＫＡ」（日本レーザー株式会社製）を用いて湿式で測定できる。また、キャリア粒子の体積平均粒径は、例えば、芯材粒子の製造条件による芯材粒子の粒径を制御する方法や、キャリア粒子の分級、キャリア粒子の分級品の混合などによって調整できる。
【００７９】
（トナーの製造方法）
トナーを製造する方法は、公知の方法により製造できる。トナーを製造する方法の例には、混練粉砕法、懸濁重合法、乳化凝集法、溶解懸濁法、ポリエステル伸長法、分散重合法が含まれる。ここでは、混練粉砕法によるトナーの製造方法について説明する。
【００８０】
混練粉砕法とは、少なくとも結着樹脂と着色剤とを混合し、混練処理を行った後、粉砕処理を行うことによってトナーを得る方法である。さらに、必要に応じて粉砕処理の後、公知の分級装置などを用いて分級処理を行う。また、混練処理の前に、結着樹脂、着色剤、必要に応じて、離形剤、荷電制御剤などの添加剤を、ヘンシェルミキサーやボールミルなどの混合機により十分混合してもよい。
【００８１】
（１）混練処理工程
混練処理に用いられる混練機は、二軸押出混練機、三本ロール、ラボブラストミルなどの一般の混練機を使用できる。また、混練処理の際に内添剤を添加してもよい。混練の際には加熱することが好ましく、加熱条件は、適宜設定できる。
【００８２】
加熱混練の後、通常は冷却して次工程の粉砕処理工程に進む。混錬工程終了の際における冷却速度は適宜設定すればよい。
【００８３】
（２）粉砕処理工程
粉砕処理に用いられる粉砕機は、ターボミルなどの機械式粉砕機、気流式粉砕機（ジェットミル）などを使用できる。また、粉砕処理前に、混練処理によってチップ状に冷却固化した混練物を粉砕機に投入できる大きさまでハンマーミルやフェザーミルなどにより粗粉砕処理してもよい。
【００８４】
粉砕工程により得られたトナー粒子は、必要に応じて、目的とする範囲の体積中位径のトナー粒子を得るため、分級工程により分級を行ってもよい。分級工程においては、従来から使用されている重力分級機、遠心分級機、慣性分級機（コアンダ効果を利用した分級機など）などが使用され、微粉（目的とする範囲の粒径よりも小さいトナー粒子）や粗粉（目的とする範囲の粒径よりも大きいトナー粒子）が除去される。
【００８５】
粉砕処理後、または分級処理後に得られる粒子（以下、母体粒子とも称する）の体積中位径は、４．８〜１３．２μｍが好ましい。母体粒子の体積基準の粒度分布における変動係数（ＣＶ値）は、１０〜３２が好ましい。体積基準の粒度分布における変動係数（ＣＶ値）は、トナー粒子の粒度分布における分散度を体積基準で表したもので、以下の式（ｄ）によって定義される。
式（ｄ）：ＣＶ値（％）＝（個数粒度分布における標準偏差）／（個数粒度分布におけるメジアン径（Ｄ５０ｖ））×１００
混練粉砕法によりトナーを得る場合、トナーの体積中位径は、粉砕条件（粉砕機の回転数、粉砕時間）、分級条件、下記の円形度制御工程における処理条件、後述の外添剤添加工程における処理条件（混合機の回転数、混合時間など）で制御できる。
【００８６】
（３）円形度制御工程（球形化処理工程）
混練粉砕法によりトナーを得る場合、トナーの平均円形度が式（ｃ）を満たすように制御するための円形度制御工程を有することが好ましい。この際、他のトナーおよび白色トナーのうち、少なくとも他のトナーについて円形度制御処理を行うことが好ましく、他のトナーおよび白色トナーの双方について円形度制御処理を行うことが好ましい。すなわち、好適な一実施形態は、その他のトナー（好適には、他のトナーおよび白色トナー）が、少なくとも結着樹脂および着色剤を混合する混練処理を行い、得られた混合物を粉砕処理する粉砕処理を行った後、円形度制御処理を行うことによって得られる形態である。
【００８７】
円形度制御処理の例には、トナー母体粒子に対する加熱処理が含まれる。加熱温度および保持時間によりトナー母体粒子の円形度を制御できる。加熱温度を高くする、または保持時間を長くすることにより、円形度を１に近づけることができる。ただし、トナー粒子の再凝集や粒子間の融着が促進されるため、加熱温度を過度に高くすることは好ましくない。また、トナー内部のドメイン構造（バインダー樹脂をマトリクスとした場合に、ワックスや結晶性ポリエステルなどのバインダー以外の配置）が変化するであるため、保持時間を過度に長くすることも好ましくない。
【００８８】
円形度制御処理における加熱温度としては、Ｓｃ／Ｓｗが上記式（ｃ）を満たすように適宜調整すればよいが、７０〜９５℃が好ましく、７５〜９０℃がより好ましい。非晶性ポリエステル樹脂を用いる場合、通常非晶性ポリエステル樹脂のＴｇ〜軟化点付近の温度で円形度制御処理を行う。ただし、他構成材料（ワックスや着色剤量など）によってもその適点が変わるため、加熱温度はこれらの材料を考慮して適宜設定すればよい。また、加熱温度での保持時間としては、Ｓｃ／Ｓｗが上記式（ｃ）を満たすように、加熱温度を考慮して適宜調整すればよい。円形度の制御は、加温中に円形度測定装置にて体積中位径が２μｍ以上の粒径の円形度を測定し、所望の円形度であるかどうかを適宜判断することによって制御できる。
【００８９】
（非晶性ポリエステル樹脂のガラス転移温度の測定）
非晶性ポリエステル樹脂のガラス転移温度（Ｔｇ）は、例えば「ダイヤモンドＤＳＣ」（パーキンエルマー社製）を用いて測定できる。まず、測定試料（樹脂）３．０ｍｇをアルミニウム製パンに封入し、「ダイヤモンドＤＳＣ」のサンプルホルダーにセットする。リファレンスは空のアルミニウム製パンを使用する。そして、昇温速度１０℃／分で０℃から２００℃まで昇温する第１昇温過程、冷却速度１０℃／分で２００℃から０℃まで冷却する冷却過程、および昇温速度１０℃／分で０℃から２００℃まで昇温する第２昇温過程をこの順に経る測定条件（昇温・冷却条件）によってＤＳＣ曲線を得る。この測定によって得られたＤＳＣ曲線に基づいて、その第２昇温過程における第１の吸熱ピークの立ち上がり前のベースラインの延長線と、第１のピークの立ち上がり部分からピーク頂点までの間で最大傾斜を示す接線を引き、その交点をガラス転移温度（Ｔｇ）とする。
【００９０】
円形度制御処理においては、乾式加熱で行っても湿式加熱で行ってもよい。湿式加熱は、トナー母体粒子を水系媒体中に分散させて加熱処理を行う方法である。この際、トナー母体粒子の分散安定性を向上させる目的で、界面活性剤などが添加されていてもよい。界面活性剤の例には、アルキルベンゼンスルホン酸塩、α−オレフィンスルホン酸塩、リン酸エステルなどのアニオン性界面活性剤、アルキルアミン塩、アミノアルコール脂肪酸誘導体、ポリアミン脂肪酸誘導体、イミダゾリンなどのアミン塩型や、アルキルトリメチルアンモニム塩、ジアルキルジメチルアンモニウム塩、アルキルジメチルベンジルアンモニウム塩、ピリジニウム塩、アルキルイソキノリニウム塩、塩化ベンゼトニウムなどの４級アンモニウム塩型のカチオン性界面活性剤、脂肪酸アミド誘導体、多価アルコール誘導体などの非イオン界面活性剤、アラニン、ドデシルジ（アミノエチル）グリシン、ジ（オクチルアミノエチル）グリシンやＮ−アルキル−Ｎ，Ｎ−ジメチルアンモニウムベタインなどの両性界面活性剤が含まれ、また、フルオロアルキル基を有するアニオン性界面活性剤やカチオン性界面活性剤も使用できる。
【００９１】
混練粉砕法によるトナー粒子の製造方法においては、円形度制御処理工程の後、下記（４）濾過・洗浄工程、（５）乾燥工程、および（６）外添剤添加工程を含んでいてもよい。
【００９２】
（４）濾過・洗浄工程
濾過・洗浄工程では、得られたトナー粒子の分散液を冷却して冷却後のスラリーとし、この冷却されたトナー粒子の分散液から、水等の溶媒を用いて、トナー粒子を固液分離してトナー粒子を濾別する濾過処理と、濾別されたトナー粒子（ケーキ状の集合物）から界面活性剤などの付着物を除去する洗浄処理とが施される。具体的な固液分離および洗浄の方法としては、遠心分離法、アスピレータ、ヌッチェなどを使用する減圧濾過法、フィルタープレスなどを使用する濾過法などが挙げられ、これらは特に限定されるものではない。この濾過・洗浄工程においては適宜、ｐＨ調整や粉砕などを行ってもよい。このような操作は繰り返し行ってもよい。
【００９３】
（５）乾燥工程
乾燥工程では、洗浄処理されたトナー粒子に乾燥処理が施される。この乾燥工程で使用される乾燥機の例には、オーブン、スプレードライヤー、真空凍結乾燥機、減圧乾燥機、静置棚乾燥機、移動式棚乾燥機、流動層乾燥機、回転式乾燥機、撹拌式乾燥機が含まれ、これらは特に限定されるものではない。なお、乾燥処理されたトナー粒子中のカールフィッシャー電量滴定法にて測定される水分量は、５質量％以下が好ましく、２質量％以下がより好ましい。
【００９４】
また、乾燥処理されたトナー粒子同士が、弱い粒子間引力で凝集して凝集体を形成している場合には、当該凝集体を解砕処理してもよい。解砕処理装置の例には、ジェットミル、コーミル、ヘンシェルミキサー、コーヒーミル、フードプロセッサーなどの機械式の解砕装置が含まれる。
【００９５】
（６）外添剤添加工程
外添剤添加工程は、乾燥処理されたトナー母体粒子に、二酸化チタン、その他流動性、帯電性の改良およびクリーニング性の向上などの目的で、荷電制御剤や種々の無機微粒子、有機微粒子、または滑剤などの外添剤を添加する工程である。外添剤添加工程の条件は、例えば、大気圧、温度３０〜５０℃、混合時間２０分〜１時間である。外添剤を添加するために使用される装置の例には、タービュラーミキサー、ヘンシェルミキサー、ナウターミキサー、Ｖ型混合機、サンプルミルなどの種々の公知の混合装置が含まれる。また、トナーの粒度分布を適当な範囲とするため、必要に応じ篩分級を行ってもよい。
【００９６】
本実施の形態では、一部のトナー母体粒子のみに二酸化チタンが配置されている。よって、一部のトナー母体粒子および二酸化チタンを混合して二酸化チタンが付着したトナー粒子を製造する。次いで、二酸化チタンが付着していないまたは他の外添剤が付着したトナー粒子と、二酸化チタンが付着したトナー粒子とを混合してトナーを製造している。
【００９７】
以上のように製造されたトナーが転写性およびクリーニング性の両方を発揮できる理由は、以下のように考えられる。本実施の形態における一部のトナー粒子は、トナー母体粒子と、トナー母体粒子の表面に固着した二酸化チタンと、を有している。そして、二酸化チタンを有するトナー粒子の個数分率は、０．１〜２．０％である。
【００９８】
現在、市場に流通しているトナーのうち、多くのトナーは、外添剤として二酸化チタンを含んでいない。よって、市場で流通しているトナーは、帯電性が高く、かつトナー全体としてみれば転写性が良好である。ただし、トナーの帯電量は、所定の分布を有する。そして、二酸化チタンを有するトナー粒子の個数分率が２．０％超の場合、一部の過剰帯電したトナー粒子が感光体に強く静電的に付着し、転写されずに感光体上に残留する。感光体上に残ったトナーは、感光体に強く付着しており、流動性が低いため、クリーニング部において、除去することができずにクリーニング不良が発生してしまう。
【００９９】
一方、市場に流通しているトナーのうち、一部のトナーは、外添剤として二酸化チタンを含んでいる。このようなトナーは、帯電性が低く、流動性が高いため、クリーニング性が良好である。しかし、このようなトナーは、帯電性が低いため、転写性が不良であり、感光体上に積極的に残留する。そして、本実施の形態のように、二酸化チタンを有するトナー粒子の個数分率が１．０％以上であれば、当該残留したトナー粒子のクリーニング性能は、二酸化チタンを有するトナー粒子によって補助される。
【実施例】
【０１００】
本発明を、以下の実施例および比較例を用いてさらに具体的に説明する。以下、特記しない限り、各操作は、室温（２０℃）で行った。なお、本発明は、以下の実施例などに限定されない。
【０１０１】
（非晶性ポリエステル樹脂（ＡＰ樹脂１）の合成）
窒素導入管、脱水管、撹拌装置および熱電対を装備した四つ口フラスコに下記の重縮合系樹脂の原料モノマーおよびエステル化触媒としてＴｉ（ｎ−ＯＢｕ）４  １．０質量部を入れ、１８０℃で４時間反応させた。
フマル酸                                              １３２質量部
テレフタル酸                                            ４５質量部
ビスフェノールＡプロピレンオキサイド２モル付加体      ５００質量部
【０１０２】
その後、１０℃／時間の速度で２１０℃まで昇温し、２１０℃で５時間保持した後、減圧下（８ｋＰａ）にて１時間反応させた。次に、２００℃まで冷却したのち、減圧下（２０ｋＰａ）にて１時間反応させることで非晶性ポリエステル樹脂（ＡＰ樹脂１）を得た。得られた非晶性ポリエステル樹脂（ＡＰ樹脂１）は、重量平均分子量（Ｍｗ）が３５，０００であり、ガラス転移温度（Ｔｇ）が５８℃であった。
【０１０３】
（非晶性ポリエステル樹脂粒子分散液（ＡＰ分散液１）の調製）
非晶性ポリエステル樹脂（ＡＰ樹脂１）３０質量部を溶融させた状態のまま、乳化分散機「キャビトロンＣＤ１０１０」（株式会社ユーロテック製）に対して毎分１００質量部の移送速度で移送した。また、この溶融状態の非晶性ポリエステル樹脂（ＡＰ樹脂１）の移送と同時に、当該乳化分散機に対して、濃度０．３７質量％の希アンモニア水（水性溶媒タンクにおいて試薬アンモニア水７０質量部をイオン交換水で希釈したもの）を、熱交換機で１００℃に加熱しながら０．１Ｌ／分の移送速度で移送した。そして、この乳化分散機を、回転子の回転速度６０Ｈｚ、圧力５ｋｇ／ｃｍ２の条件で運転することにより、体積基準のメジアン径が１８０ｎｍの非晶性ポリエステル樹脂粒子を含む分散液（ＡＰ分散液１）を調製した。なお、上記体積基準のメジアン径（Ｄ５０）は、マイクロトラック粒度分布測定装置「ＵＰＡ−１５０」（日機装株式会社製）で測定した。
【０１０４】
（離型剤粒子分散液（Ｗ１）の調製）
パラフィンワックス（ＨＮＰ０１９０、日本精蝋株式会社製（融点８１℃））
２００質量部
ドデシル硫酸ナトリウム                                            ２０質量部
イオン交換水                                                  ２２００質量部
上記の材料を混合し９５℃に加熱して、ＩＫＡ社製のウルトラタラックス（登録商標、以下同じ）Ｔ５０にて十分に分散した。その後、圧力吐出型ゴーリンホモジナイザーで分散処理し、離型剤粒子分散液（Ｗ１）を調製した。この分散液中の離型剤粒子の体積基準のメジアン径は、２００ｎｍであった。
【０１０５】
（シアン着色剤分散液（Ｃｙ）の調製）
ドデシル硫酸ナトリウム                                        ９０質量部
Ｃ．Ｉ．ピグメントブルー１５：３                            ２００質量部
イオン交換水                                              １６００質量部
上記の成分を混合した溶液をウルトラタラックスＴ５０（ＩＫＡ社製）にて十分に分散した後、超音波分散機で２０分間処理することによりシアン着色剤分散液（Ｃｙ）を調製した。得られたシアン着色剤分散液（Ｃｙ）において、着色剤の体積基準のメジアン径は、１８０ｎｍであった。
【０１０６】
［トナー（１）の製造］
撹拌装置、温度センサーおよび冷却管を取り付けた反応容器に、非晶性ポリエステル樹脂粒子分散液（ＡＰ分散液１）５４０質量部（固形分換算）と、着色剤分散液（Ｃｙ）３０質量部（固形分換算）と、離型剤粒子分散液（Ｗ１）６０質量部（固形分換算）とを投入した後、５ｍｏｌ／Ｌの水酸化ナトリウム水溶液を添加してｐＨを１０に調整した。
【０１０７】
次いで、塩化マグネシウム５０質量部をイオン交換水５０質量部に溶解した水溶液を、撹拌下、３０℃において１０分間かけて添加した。昇温を開始し、この系を６０分間かけて７５℃まで昇温し、「コールターマルチサイザー３」（ベックマン・コールター社製）にて会合粒子の粒径を測定し、体積基準のメジアン径が６．０μｍとなるように、撹拌速度を制御した。その後、塩化ナトリウム１９０質量部をイオン交換水７６０質量部に溶解した水溶液を添加して粒子成長を停止させた。さらに７６℃の状態で加熱撹拌することにより、粒子の融着を進行させた。
【０１０８】
その後、トナー粒子の平均円形度の測定装置「ＦＰＩＡ−３０００」（Ｓｙｓｍｅｘ社製）を用いて（ＨＰＦ検出数：４０００個）平均円形度が０．９５７になった時点で１℃／分の冷却速度で３０℃に冷却した。
【０１０９】
次いで、固液分離し、脱水したトナーケーキをイオン交換水に再分散し固液分離する操作を３回繰り返して洗浄したのち、４０℃で２４時間乾燥させることにより、トナー粒子（１Ｘ）を得た。
【０１１０】
得られたトナー粒子（１Ｘ）２００質量部に、疎水性シリカ（数平均一次粒子径＝１２ｎｍ）２．０質量部を添加し、「ヘンシェルミキサー」（三井三池化工機社製）により回転翼周速３０ｍ／秒、３２℃で２０分間混合する外添処理を行い、シアントナー（Ａ）を得た。
【０１１１】
また、トナー粒子（１Ｘ）２００質量部に、疎水性シリカ（数平均一次粒子径＝１２ｎｍ）２．０質量部および疎水性酸化チタン（数平均一次粒子径＝２０ｎｍ）０．1質量部を添加し、「ヘンシェルミキサー」（三井三池化工機社製）により回転翼周速３０ｍ／秒、３２℃で２０分間混合する外添処理を行い、シアントナー（Ｂ１）を得た。
【０１１２】
得られたシアントナー（Ａ）２００質量部およびシアントナー（Ｂ１）０．２質量部を「ヘンシェルミキサー」（三井三池化工機社製）により回転翼周速３０ｍ／秒、３２℃で５分間混合した後、４５μｍの目開きの篩を用いて粗大粒子を除去することにより、シアントナー（１）を得た。
【０１１３】
シアントナー（１）に対して、シクロヘキシルメタクリレートとメチルメタクリレートとの共重合樹脂（モノマー質量比＝１：１）を２質量部被覆した体積平均粒子径３０μｍのフェライトキャリアを用い、シアントナー（１）の濃度が７質量％となるようにして混合することにより、トナー（１）を得た。
【０１１４】
［トナー（２）〜トナー（５）の製造］
シアントナー（Ｂ１）における二酸化チタンの添加量を０．３、１．５、２．５、５．０質量部に変更したこと以外は、シアントナー（Ｂ１）と同様にして、シアントナー（Ｂ２）〜シアントナー（Ｂ５）を製造した。
【０１１５】
シアントナー（Ｂ１）〜シアントナー（Ｂ５）における二酸化チタンの添加量を表１に示す。
【０１１６】
【表１】
2019120855.tif 000002
【０１１７】
トナー（１）におけるシアントナー（Ｂ１）０．２質量部を、下記の表２に示されるように変更すること以外は、トナー（１）と同様にしてトナー（２）〜トナー（１２）を製造した。
【０１１８】
トナー（１）〜トナー（１２）において使用したシアントナー（Ｂ）と、その添加量を表２に示す。
【０１１９】
【表２】
2019120855.tif 000003
【０１２０】
作製したトナー（１）〜トナー（１２）における二酸化チタンを含むトナー粒子の個数分率と、トナー一粒子あたりのチタンの質量分率とを表３に示す。
【０１２１】
【表３】
2019120855.tif 000004
【０１２２】
［評価方法］
（転写性の評価）
複写機「ｂｉｚｈｕｂ  ＰＲＥＳＳ（登録商標）  Ｃ１０７０」（コニカミノルタ株式会社製）を改造して温湿度補正の制御を無効にしたものを用い、作製したトナーをそれぞれ装填して評価を行った。まず、常温常湿（温度２０℃、湿度５０％ＲＨ）の環境下において、Ａ４サイズの上質紙「ＣＦペーパー」（コニカミノルタ株式会社製）上に各トナーの付着量を４．０ｇ／ｍ２に設定した。その後、高温高湿（温度３０℃、湿度８０％ＲＨ）環境下において、Ａ４サイズの上質紙「ＣＦペーパー」上に１００ｍｍ×１００ｍｍサイズの画像を出力した。常温常湿下および高温高湿下で得られた画像のそれぞれについて、蛍光分光濃度計ＦＤ−７（コニカミノルタ社製）で反射濃度を測定し、常温常湿下での透過濃度から高温高湿下での反射濃度の差を算出し、以下の基準により評価した。
○  ：  濃度差が０．０４以下
△  ：  濃度差が０．０４より大きく０．０７以下
×  ：  濃度差が０．０７より大きい
【０１２３】
（クリーニング性の評価）
複写機「ｂｉｚｈｕｂ  ＰＲＥＳＳ（登録商標）  Ｃ１０７０」（コニカミノルタ株式会社製）を用いて、Ａ４サイズの上質紙「ＣＦペーパー」（コニカミノルタ株式会社製）上に幅３ｃｍの縦帯状ベタ画像が５本あるテスト画像を１万枚連続印刷し、その後、全面ベタ画像を出力した。全面ベタ画像中の帯部に相当する部分５点と帯部に相当しない６点の反射濃度を蛍光分光濃度計ＦＤ−７（コニカミノルタ社製）にて計測し、最大濃度差にて評価を実施し、以下の基準により評価した。０．０６以下を実用可能と判断した。
○  ：  最大濃度差が０．０３以下
△  ：  最大濃度差が０．０３より大きく０．０６以下
×  ：  最大濃度差が０．０６より大きい
【０１２４】
［結果］
トナー（１）〜トナー（１２）の評価結果を表４に示す。
【０１２５】
【表４】
2019120855.tif 000005
【０１２６】
表４に示されるように、二酸化チタンを含むトナー粒子の個数分率が０．１％未満のトナー（１０）およびトナー（１１）では、クリーニング性が十分でなかった。これは、感光体に付着するトナーが多くなりすぎてしまい、グリーニング部材で除去することができなくなったためと考えられる。二酸化チタンを含むトナー粒子の個数分率が２．０％超のトナー（１２）では、転写性が十分でなかった。これは、トナー全体としての帯電性が低かったためと考えられる。
【０１２７】
一方、二酸化チタンを含むトナー粒子の個数分率が０．１％以上２．０％以下のトナー（１）〜トナー（９）では、転写性およびクリーニング性が十分であった。これは、二酸化チタンを含むトナー粒子の含有量が適切であったため、各トナーが適切に帯電性を有し、かつ各トナーが感光体上の残トナーの除去を補助したためと考えられる。
【０１２８】
特に、二酸化チタンを含むトナー粒子の個数分率が０．３％以上１．０％以下であって、かつトナー粒子１個当たりの二酸化チタン中のチタン元素の含有量の平均値が０．０４質量％以上０．５０質量％以下であるトナー（６）〜トナー（９）では、転写性およびクリーニング性がさらに十分であった。
【産業上の利用可能性】
【０１２９】
本発明に係る静電潜像現像用トナーよって形成される画像形成では、転写性およびクリーニング性良好であるため、高品質な画像を形成できる。よって、本発明によれば、電子写真方式の画像形成方法におけるさらなる普及が期待される。